(57)【特許請求の範囲】
【請求項１】
下から順に、バランス層、コア層、樹脂含浸アンダーレイ層、化粧層が熱圧一体化された不燃化粧板であり、
該バランス層は、メラミン樹脂含浸バランス紙で、
該コア層は、ガラス繊維不織布基材にフェノール−ホルムアルデヒド樹脂と水酸化アルミニウムからなるスラリーが数２で示される算出方法で有機成分の含有率が３〜２０％になるように含浸されたプリプレグで、
該樹脂含浸アンダーレイ層は、坪量が１０〜１００ｇ／ｍ２の基材に、数１で示される算出方法で有機成分の含有率が５０〜３００％になるようにメラミン樹脂が含浸されたメラミン樹脂含浸アンダーレイ紙で、
該化粧層はアクリルウレタンハードコート層が形成された化粧コート紙であることを特徴とする不燃化粧板。
【数１】
0004354003.tif 000009
【数２】
0004354003.tif 000010
【発明の詳細な説明】
【技術分野】
【０００１】
本発明は、不燃化粧板に関する。
【背景技術】
【０００２】
従来、防火、不燃性を付与した化粧板が知られており、可燃性の有機成分である有機樹脂をバインダー成分とするコア層は、不燃性能を確保するため有機成分含有量を少なくしていた。
【特許文献１】特開昭５１−２０９８０号公報
【特許文献２】特開平０８−２０７２０１号公報
【発明の開示】
【発明が解決しようとする課題】
【０００３】
従って、成形品の層間剥離強度が弱く、切断加工時切り口のチッピング、化粧層剥離、施工時の角かけ、凹み及び割れが発生することがあり、例えば、キッチン、コンロ廻りに使用した場合には、輻射熱による層間パンクが発生することがあった。
【課題を解決するための手段】
【０００４】
本発明は、かかる状況に鑑み検討されたもので、不燃性能を有し、かつ高い表面化粧層との密着性及び成形品の強度を確保することを目的とするもので、以下のことを特徴とする。
【０００５】
すなわち、本発明は、コア層と化粧コート紙との間に樹脂含浸アンダーレイ層が介在された不燃化粧板であって、該樹脂含浸アンダーレイ層は、坪量が１０〜１００ｇ／ｍ２の基材に、数１で示される算出方法で有機成分の含有率が５０〜３００％になるように含浸されたものであり、コア層は、ガラス繊維不織布基材に有機成分と無機充填剤とからなるスラリーが数２で示される算出方法で有機成分の含有率が３〜２０％になるように含浸されたプリプレグから構成されることを特徴とする不燃化粧板である。
【０００６】
【数１】
0004354003.tif 000002
【０００７】
【数２】
0004354003.tif 000003
【発明の効果】
【０００８】
本発明は、コア層がガラス繊維不織布に有機成分と無機充填剤からなるスラリーが含浸されたプリプレグから構成され、化粧層とコア層との間に、樹脂含浸アンダーレイ層を介在させることにより、不燃性能を維持し、かつより高い表面化粧層との密着性及び成形品強度を実現することができる。また、切断加工時のチッピング、化粧層剥離、施工作業時の角かけ、凹み及び割れなどがなく、コンロ廻り使用した場合、輻射熱による層間パンクの発生がない。以下、本発明について詳細に説明する。
【発明を実施するための最良の形態】
【０００９】
本発明で構成されるコア層は、無機繊維不織布に有機成分と無機充填剤を含浸させたプリプレグからなるもので、無機繊維としては、ガラス繊維、ロックウール、炭素繊維などが挙げられる。有機成分としては、フェノール−ホルムアルデヒド樹脂、アミノ−ホルムアルデヒド樹脂、ウレタン樹脂など特に難燃性を有する樹脂が挙げられ、無機充填剤としては、水酸化アルミニウム、水酸化マグネシウム、炭酸カルシウム、シリカなどが挙げられる。無機繊維不織布の坪量は、１０〜２００ｇ／ｍ２の範囲が好適である。
【００１０】
無機充填剤の中では、平均粒子径が０．５〜２００μｍの範囲のものが無機性繊維不織布への含浸が可能であり、水酸化アルミニウムや水酸化マグネシウムなど結晶水を含むものは高温時に分解し、吸熱、結合水を放出するため不燃性の効果の点で最適である。
【００１１】
無機繊維不織布へのスラリー固形分定着率（％）は、数３で示される算出方法で、５００〜３０００％の範囲が好ましい。
【００１２】
【数３】
0004354003.tif 000004
【００１３】
化粧層とコア層の間に介在させる樹脂含浸アンダーレイ層は、坪量が１０〜１００ｇ／ｍ２の紙に、数１で示される算出方法で５０〜３００％が好ましく、プリプレグにおいては数２で示される算出方法で３〜２０％とするのが好ましい。このように、コア層の有機成分を低減し、樹脂含浸アンダーレイ層に含まれる有機成分の量をプリプレグのものより多くすることにより、不燃性を有し、化粧層とコア層の密着性を確保することができる。すなわち、上限を超えると有機成分が多くなり不燃性能が低下し、また下限に満たないと密着性が劣り層間剥離しやすくなる。また、アンダーレイ基材の坪量が１０ｇ／ｍ２未満では、含浸時切断しやすく作業性が悪く、１００ｇ／ｍ２を超えると、不燃性が劣りやすくなる。
【００１４】
【数１】
0004354003.tif 000005
【００１５】
【数２】
0004354003.tif 000006
【００１６】
フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００１７】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐久性に優れるメラミン−ホルムアルデヒド樹脂が好ましい。
【００１８】
ウレタン樹脂は、トリレンジイソシアネート、ジフェニルメタンジイソシアネート、キシリレンジイソシアネート、ヘキサメチレンジイソシアネート、イソホロンジイソシアネート等のイソシアネート基を有する化合物を原料とするプレポリマー、アダクト体、ブロックイソシアネートなどが挙げられる。
【００１９】
コア層の少なくとも片面には化粧層が形成され、形成方法としては、コア層と樹脂含浸アンダーレイ層を積層一体化した後、塗装を施す方法や、樹脂含浸化粧紙と樹脂含浸アンダーレイ層とコア層とを一体成形する方法、化粧コート紙と樹脂含浸アンダーレイ層とコア層とを一体成形する方法、転写箔を用いて化粧層を転写する方法などが挙げられる。
【００２０】
塗装による手段としては、顔料により着色された不飽和ポリエステル樹脂に、硬化剤として、例えば、メチルエチルケトンパ−オキサイド、硬化促進剤として、例えば、ナフテン酸コバルトなどを配合した樹脂液をコア成形物上に塗布し、次いで塗布面をビニロンフィルムで被覆し、ローラーで延展し、樹脂が硬化した後にビニロンフィルムを剥がせばよい。
【００２１】
不飽和ポリエステル樹脂は、不飽和二塩基酸及び／又はその酸無水物と必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させ、重合性モノマー、例えばスチレンモノマーを加えたものである。
【００２２】
樹脂含浸化粧紙による方法としては、無機繊維不織布に有機成分と無機充填剤を含有させたプリプレグと樹脂含浸化粧紙との間に、有機成分の含有率が高い樹脂含浸アンダーレイ層を介在させて積層し、熱圧成形するもので、樹脂含浸化粧紙としては、アミノ−ホルムアルデヒド樹脂、ジアリルフタレート樹脂、不飽和ポリエステル樹脂などの熱硬化性樹脂からなる樹脂液を、化粧板用の３０〜１４０ｇ／ｍ２の化粧紙に数４で示される含浸率が８０〜３００％含浸したものが適用できる。熱圧成形は平板プレス、連続プレスなどのプレス機でを用いればよい。
【００２３】
【数４】
0004354003.tif 000007
【００２４】
コート紙による方法としては、無機繊維不織布に有機成分と無機充填剤を含有させたプリプレグと、表面にコート樹脂層を形成した化粧コート紙との間に有機成分の含有率が高い樹脂含浸アンダーレイ層を介在させて積層し、熱圧成形する。樹脂含浸アンダーレイ層は、坪量が１０〜６０ｇ／ｍ２の薄紙基材に、アミノ−ホルムアルデヒド樹脂、ブチラール樹脂、フェノール樹脂、不飽和ポリエステル樹脂、ジアリルフタレート樹脂、ウレタン樹脂、エポキシ樹脂、アクリル樹脂、酢酸ビニル樹脂、ＥＶＡ樹脂等の接着性を有する樹脂或いはこれらの混合物が数１で示される含有率が５０〜３００％含浸したものが適用できる。樹脂含浸化粧紙をコア層の片面のみに配する際は、反りを抑制するため不燃性を損なわない程度にもう片方の面にバランス層を配してもよい。
【実施例】
【００２５】
以下、実施例を挙げてより詳細に説明するが、本発明をより具体的に示すものであって、特に限定するものではない。
【００２６】
実施例１
コア層
坪量が５０ｇ／ｍ２のガラス繊維不織布に、フェノール−ホルムアルデヒド樹脂５部に対して、水酸化アルミニウムを９５部配合したスラリーを、数３に示すスラリー固形分定着率が１６００％となるように含浸してプリプレグ（Ａ２）を得た。
【００２７】
樹脂含浸アンダーレイ層
坪量が１３ｇ／ｍ２の薄紙に、メラミン樹脂含有率が数１の算出方法で２５０％となるように含浸され、乾燥された樹脂含浸アンダーレイ紙（Ｂ２）を得た。
【００２８】
化粧層
坪量が２３ｇ／ｍ２で酸化チタンを含有し木目柄が印刷され、印刷面に、５μｍのアクリルウレタンハードコート層が設けられた化粧コート紙を用いた。
【００２９】
バランス層
坪量が４０ｇ／ｍ２のクラフト紙にメラミン−ホルムアルデヒド樹脂を数１で示す含有率が１２０％となるように含浸してメラミン樹脂含浸バランス紙（Ａ４）を得た。
【００３０】
不燃化粧板
下から順に、メラミン樹脂含浸バランス紙（Ａ４）を１枚、プリプレグ（Ａ２）を４枚、樹脂含浸アンダーレイ紙（Ａ１）を１枚、化粧コート紙を１枚、積層して、フラット仕上げプレートを用いて１３０℃，１００ｋｇ／ｃｍ２、９０分間の条件で熱圧成形して本発明の不燃化粧板を得た。
【００３１】
比較例１
実施例１において、樹脂含浸アンダーレイ紙を用いなかった以外は同様に実施して、比較例１の積層板を得た。
【００３２】
比較例２
実施例１において、樹脂含浸アンダーレイ紙のメラミン樹脂含有率を４２％とした以外は同様に実施して、比較例２の積層板を得た。
評価結果を表１に示す。
【００３３】
【表１】
0004354003.tif 000008
【００３４】
試験方法は以下の通りとした。
不燃性：ＪＩＳ  Ａ  １３２１「建築物の内装材料及び工法の難燃性試験方法に基づき評価した。
密着性：木工用の回転鋸刃にてカットし、切り口断面を評価した。
【図面の簡単な説明】
【００３５】
【図１】本発明の不燃化粧板の構成断面図。
【符号の説明】
【００３６】
１  樹脂含浸アンダーレイ層
２  プリプレグ
３  化粧層
４  バランス層
６  不燃化粧板
【図１】
0004354003.tif 000011